КОМПОЗИЦИИ ДЛЯ РАЗМЕТКИ ДОРОЖНОГО ПОЛОТНА С АДГЕЗИЕЙ К СУХОМУ И ВЛАЖНОМУ БЕТОНУ

1. Низкотемпературный пластик на основе (мет)акрилата для разметки дорожного полотна, отличающийся тем, что он содержит отверждающуюся смолу, один или несколько инициаторов, минеральные наполнители, пигменты и по меньшей мере 1,0% масс. оксида кальция.
2. Низкотемпературный пластик по п.1, отличающийся тем, что он содержит по меньшей мере 2,5% масс. оксида кальция.
3. Низкотемпературный пластик по п.1, отличающийся тем, что оксид кальция добавляют к композиции в качестве составной части неорганической смеси, содержащей по меньшей мере 50% масс. оксида кальция.
4. Низкотемпературный пластик по п.3, отличающийся тем, что неорганической смесью является жженая известь, цемент или портландцемент.
5. Низкотемпературный пластик по п.3, отличающийся тем, что неорганической смесью является белый цемент с содержанием оксида железа менее 0,5% масс.
6. Низкотемпературный пластик по п.1, отличающийся тем, что он включает следующие компоненты:
от 15 до 45% масс. отверждающейся смолы,
от 1 до 5% масс. содержащей один или несколько инициаторов смеси,
от 2 до 40% масс. содержащей оксид кальция неорганической смеси, максимально 15% масс. неорганического пигмента, предпочтительно диоксида титана, и
от 20 до 60% масс. других минеральных наполнителей.
7. Низкотемпературный пластик по п.6, отличающийся тем, что отверждающаяся смола содержит следующие ингредиенты:
от 5 до 30% масс. диметакрилатов,
от 30 до 70% масс.(мет)акрилатов и/или способных к сополимеризации с (мет)акрилатами компонентов,
от 0 до 40% масс. уретан(мет)акрилатов,
от 15 до 35% масс. поли(мет)-акрилатов и/или сложных полиэфиров,
от 0 до 5% масс. ускорителей и
при необходимости другие вспомогательные вещества.
8. Низкотемпературный пластик по п.7, отличающийся тем, что отверждающаяся смола дополнительно содержит от 0,1 до 20% масс. промотора адгезии.
9. Низкотемпературный пластик по п.8, отличающийся тем, что промотором адгезии является метакриловая кислота, акриловая кислота, смесь (мет)акрилатов с полиизоцианатными форполимерами, метакрилоксилоксиэтилфосфат или 3-метакрилоксипропилтриметокси-силан.
10. Низкотемпературный пластик по п.6, отличающийся тем, что инициатором является пероксид дилауроила и/или пероксид дибензоила.
11. Низкотемпературный пластик по п.7, отличающийся тем, что ускорителем является ароматически замещенный третичный амин.
12. Низкотемпературный пластик по одному из пп.6-11, отличающийся тем, что инициатор является составной частью отверждающейся смолы, в то время как ускоритель не является ее составной частью, а представляет собой отдельный компонент низкотемпературного пластика.
13. Способ разметки бетонной или другой поверхности дороги путем нанесения на поверхность средства, отличающийся тем, что в качестве средства используют низкотемпературный пластик по одному из пп.1-11, содержащий по меньшей мере 1,0% масс. оксида кальция.
14. Способ по п.13, отличающийся тем, что низкотемпературный пластик наносят на бетонную или асфальтовую поверхность дороги методом распыления или экструзии.